(57)【要約】  高強度銅合金は、重量基準で、亜鉛を２０〜４５％、鉄を０．３〜１．５％、クロムを０．３〜１．５％含有し、残部が銅からなる。
2010122960.tif 000002
【特許請求の範囲】
【請求項１】
重量基準で、亜鉛を２０〜４５％、鉄を０．３〜１．５％、クロムを０．３〜１．５％含有し、残部が銅からなる高強度銅合金。
【請求項２】
重量基準で、前記クロムに対する前記鉄の含有比率（Ｆｅ／Ｃｒ）が０．５〜２である、請求項１に記載の高強度銅合金。
【請求項３】
さらに重量基準で、０．０５〜４％の鉛、０．０２〜３．５％のビスマス、０．０２〜０．４％のテルル、０．０２〜０．４％のセレン、０．０２〜０．１５％のアンチモンからなる群から選択された１種以上の元素を含有する、請求項１に記載の高強度銅合金。
【請求項４】
さらに重量基準で０．２〜３％の錫を含有する、請求項１に記載の高強度銅合金。
【請求項５】
さらに重量基準で、０．２〜３．５％のアルミニウムおよび０．３〜３．５％のカルシウムを含有する、請求項１に記載の高強度銅合金。
【請求項６】
さらに、ランタン、セリウム、ネオジム、ガドリニウム、ジスプロシウム、イッテルビウム、サマリウムからなるランタノイド元素群から選択された１種以上の元素を含み、その合計含有量が重量基準で０．５〜５％である、請求項１に記載の高強度銅合金。
【請求項７】
さらに重量基準で、０．５〜３％のマンガン、０．２〜１％のシリコン、１．５〜４％のニッケル、０．１〜１．２％のチタン、０．１〜１．５％のコバルト、０．５〜２．５％のジルコニウムからなる群から選択された１種以上の元素を含有する、請求項１に記載の高強度銅合金。
【請求項８】
結晶粒界に鉄−クロム系化合物粒子を備える、請求項１に記載の高強度銅合金。
【請求項９】
前記鉄−クロム系化合物粒子は、鋳造法による凝固過程で結晶粒界に析出したものである、請求項８に記載の高強度銅合金。
【請求項１０】
前記鉄−クロム系化合物粒子の粒径は、１０〜５０μｍである、請求項９に記載の高強度銅合金。
【請求項１１】
前記銅合金は、鋳造法によって作製された後に、熱間塑性加工が施されたものである、請求項１に記載の高強度銅合金。
【請求項１２】
前記熱間塑性加工は、押出加工、鍛造加工、圧延加工、絞り加工および引き抜き加工からなる群から選ばれた少なくとも一つの加工法である、請求項１１に記載の高強度銅合金。
【発明の詳細な説明】
【技術分野】
【０００１】
本発明は、優れた機械的特性を有する高強度銅合金に関するものであり、特に、鋳造法によって作製された高強度銅合金に関するものである。より好ましくは、この発明は、鋳造した銅合金に対して熱間塑性加工を施すことによって、さらに強度特性を高めた高強度銅合金を提供しようとするものである。
【背景技術】
【０００２】
銅合金は、自動車部品、家電部品、電気・電子・光学系部品、配管部材（水栓金具、バルブ）などに広く利用されている。近年の地球温暖化防止対策を考えると、製品や部材の小型・軽量化や薄肉化が強く求められており、比重が鉄よりも大きい銅合金については、高強度化により上記のニーズに対応する必要がある。【０００３】
銅合金のなかでも、耐腐食性の観点から、亜鉛を含む黄銅合金が上記の部品において利用されることが多い。これまで黄銅合金の高強度化に関する従来技術として、特開２０００−１１９７７５号公報（特許文献１）が提案されている。ここでは、鋳造した銅合金に対して熱間押出加工を施すことにより、引張強さ６００〜８００ＭＰａ程度の高い特性を有する黄銅合金が得られることが開示されている。添加元素であるシリコン（Ｓｉ）は、素地を構成するγ相を出現させることで銅合金の切削性を改善するという利点を発揮するが、その反面、硬質であるためにＪＩＳ  Ｈ  ３２５０−Ｃ３６０４、Ｃ３７７１などの黄銅合金に比べると、切削抵抗が大きく、工具寿命が短いなどの問題をもたらす。【０００４】
高強度銅合金を開示している他の文献として、特許第３９１７３０４号公報（快削性銅合金、特許文献２）や特許第３７３４３７２号公報（無鉛快削性銅合金、特許文献３）がある。これらの公報に開示された技術においては、ジルコニウムとリンを微量に添加することにより、通常の鋳造法で形成される樹枝状結晶を粒状結晶とし、しかもその大きさを１０μｍまで微細化させることにより、高い強度と延性を発現することを提案している。しかしながら、これらの公報に開示された黄銅合金においても、素地の硬さが従来の黄銅合金と比較して著しく硬いために、切削性が低下すると共に、工具寿命が短くなるといった問題がある。【０００５】
他方、本発明者らは、これまでに特許第４１９０５７０号公報（無鉛快削性銅合金押出材、特許文献４）において、粉末冶金プロセスを用いて黄銅合金粉末を作製し、これに鉛に代わり黒鉛粒子を添加することで黄銅粉末合金押出材の切削性を向上させ、同時に高い引張強さを得ることに成功した。この公報に開示された銅合金の製法では、急冷凝固法を用いて微細な結晶粒を有する銅合金粉末を作製し、その粉末を熱間押出加工によって成形固化することで微細な組織を有する銅合金素材を得ることができる。これにより優れた強度と延性を有する銅合金押出材が得られる。ただし、一般の黄銅合金の製造工程と比較すると、押出加工するためのビレット体を準備するために、銅合金粉末を一旦、成形固化する必要がある。そのために従来の鋳造ビレットを押出加工する工程に適用することは困難であり、銅合金粉末を固化するためのプレス成形機や圧縮固化装置などが必要となる。
【先行技術文献】
【特許文献】
【０００６】
【特許文献１】特開２０００−１１９７７５号公報
【特許文献２】特許第３９１７３０４号公報
【特許文献３】特許第３７３４３７２号公報
【特許文献４】特許第４１９０５７０号公報
【発明の概要】
【発明が解決しようとする課題】
【０００７】
本発明は、鋳造工程によって高い強度特性を有する銅合金を製造することを目的とし、この目的達成のために、適正量の鉄とクロムを含有させた銅−亜鉛合金を提案する。これにより、本発明に従った高強度銅合金は、自動車部品、家電部品、電気・電子・光学系部品、配管部材などに幅広く適用され得る。
【課題を解決するための手段】
【０００８】
本発明に従った高強度銅合金は、重量基準で、亜鉛を２０〜４５％、鉄を０．３〜１．５％、クロムを０．３〜１．５％含有し、残部が銅からなる。【０００９】
好ましくは、高強度銅合金は、重量基準で、クロムに対する鉄の含有比率（Ｆｅ／Ｃｒ）が０．５〜２である。【００１０】
一つの実施形態に係る高強度銅合金は、さらに重量基準で、０．０５〜４％の鉛、０．０２〜３．５％のビスマス、０．０２〜０．４％のテルル、０．０２〜０．４％のセレン、０．０２〜０．１５％のアンチモンからなる群から選択された１種以上の元素を含有する。さらに、重量基準で０．２〜３％の錫を含有してもよい。さらに、重量基準で、０．２〜３．５％のアルミニウムおよび０．３〜３．５％のカルシウムを含有しても良い。さらに、ランタン、セリウム、ネオジム、ガドリニウム、ジスプロシウム、イッテルビウム、サマリウムからなるランタノイド元素群から選択された１種以上の元素を含み、その合計含有量が重量基準で０．５〜５％であるようにしても良い。さらに重量基準で、０．５〜３％のマンガン、０．２〜１％のシリコン、１．５〜４％のニッケル、０．１〜１．２％のチタン、０．１〜１．５％のコバルト、０．５〜２．５％のジルコニウムからなる群から選択された１種以上の元素を含有するようにしても良い。【００１１】
好ましくは、高強度銅合金は、結晶粒界に鉄−クロム系化合物粒子を備える。この鉄−クロム系化合物粒子は、鋳造法による凝固過程で結晶粒界に析出したものであり、その好ましい粒径は、１０〜５０μｍである。【００１２】
好ましくは、銅合金は、鋳造法によって作製された後に、熱間塑性加工が施されたものである。熱間塑性加工は、例えば、押出加工、鍛造加工、圧延加工、絞り加工および引き抜き加工からなる群から選ばれた少なくとも一つの加工法である。【００１３】
上記に記載の本発明の構成、作用および効果等については、以下の実施の形態の項で説明する。
【図面の簡単な説明】
【００１４】
【図１】引張試験における応力―ひずみ線図を示す図である。
【図２】光学顕微鏡による組織観察結果を示す写真である。
【図３】黄銅合金押出材のＳＥＭ−ＥＤＳ分析の結果を示す写真である。
【図４】ドリルによる穴加工試験方法を図解的に示す図である。
【発明を実施するための形態】
【００１５】
［鉄およびクロムの含有］
本発明の銅合金において、鉄およびクロムはいずれも必須の添加元素である。その含有量は、重量基準で、鉄：０．３〜１．５％、クロム：０．３〜１．５％である。銅に対してクロムは固溶度が小さいので、銅−クロムの母合金を準備し、坩堝内で溶解した純銅の溶湯に銅−クロムの母合金を添加してクロム含有量を調整する。その次に、鉄を所定の重量添加する。その後、必要に応じてその他の元素を添加し、最後に亜鉛を添加して攪拌後に金型に鋳込む。亜鉛は蒸気圧が高いために他の元素に比べて蒸発し易いことから、銅合金溶湯に対して最後に添加する。
【００１６】
溶けた銅合金溶湯は金型内で冷却されて凝固するが、その過程において銅中に僅かに固溶していたクロムが銅の結晶粒界に晶出し、続いてクロム晶出物の付近に鉄が晶出する。これによりクロムと鉄が濃化した１０〜５０μｍ程度の大きさ（粒径）を持つ粒界化合物粒子が存在することになり、この粒界化合物粒子の分散強化によって黄銅合金の強度が増大する。
【００１７】
本発明者らは、特許第４１９０５７０号公報（無鉛快削性銅合金押出材）においても、黄銅合金において鉄およびクロムの添加による強度向上効果を記載している。しかしながら、この公報に記載の発明では、基本製法として急冷凝固法による粉末冶金プロセスを前提としており、銅合金粉末中に過飽和に固溶したクロムや鉄が押出加工の過程で析出し、数百ナノメートルから数ミクロンの微細な鉄−クロム系化合物として結晶粒界や結晶粒内に析出する。このような粉末冶金プロセスを前提として析出するサブミクロン単位の微細な鉄−クロム系化合物粒子と、本発明で提案する鋳造法による凝固過程での鉄−クロム系の粒界晶出物（化合物粒子）とは、粒子の大きさが異なり、また生成する機構も全く異なるものである。
【００１８】
黄銅合金を強化するのに適した鉄およびクロムの含有量について考察すると、重量基準で、鉄は０．３〜１．５％、クロムは０．３〜１．５％であることが望ましい。鉄およびクロムの含有量がそれぞれ０．３％を下回ると上述したような黄銅合金の強度向上に対する効果が少なく、他方、それぞれの含有量が１．５％を越えると、黄銅合金の延性が低下する。また鉄に関しては、その含有量が２％を超えると黄銅合金の耐食性が低下するといった問題が生じる。
【００１９】
重量基準で、クロムに対する鉄の含有比率（Ｆｅ／Ｃｒ）は、０．５〜２であるのが望ましい。鉄とクロムの含有比率が上記範囲を満足する場合、上述したクロムおよび鉄が濃化した粒界化合物の存在比率が増加する。言い換えると、両者の含有量の比率が０．５を下回ったり、あるいは２を超えたりすると、鉄あるいはクロムが単独で粒界に晶出するために強度向上効果が低下する。
【００２０】
［切削性向上元素の含有］
黄銅合金の切削性を向上させるには、重量基準で、０．０５〜４％の鉛、０．０２〜３．５％のビスマス、０．０２〜０．４％のテルル、０．０２〜０．４％のセレン、０．０２〜０．１５％のアンチモンからなる群から選択された１種以上の元素を含有するのが望ましい。それぞれの元素において、上記範囲の下限値を下回ると、十分な切削性を得ることができず、また切削後の黄銅合金素材の表面肌荒れや工具寿命の低下といった問題を招く。他方、それぞれの元素含有量の上限値を越えると、破壊の起点となるために強度や延性などの機械的特性の低下を招く。なお、近年の環境問題の観点からは、鉛の使用が規制されているので、より好ましくは、切削性向上元素としてビスマスを選定する。
【００２１】
［各種添加元素］
錫は、素地中のγ相の形成に有効であると同時に、銅との化合物を形成して合金を高強度化するのに有効である。錫の好ましい含有量は、重量基準で０．２〜３％である。０．２％未満の含有量では上記の効果は少なく、他方、３％を超えて錫を添加した場合、黄銅合金の延性低下を招く。錫の添加量（含有量）が２％を超えると、β相の耐脱亜鉛性を改善する効果がある。
【００２２】
アルミニウムは、銅と金属間化合物を形成し、その球状粒子が素地中に分散することで銅合金の強度や硬度といった機械的特性と耐高温酸化性を改善する効果がある。アルミニウムの好ましい含有量は、重量基準で０．２〜３．５％である。０．２％未満の含有量では上記の効果は少なく、他方、３．５％を超えてアルミニウムを添加した場合、銅との化合物が粗大化し、黄銅合金の延性低下を招く。またアルミニウムが、後述するカルシウムと共に存在することで、Ａｌ２Ｃａの金属間化合物を形成し、強度や硬度の向上に寄与する。
【００２３】
カルシウムは、アルミニウムと共に銅合金に含まれることで、Ａｌ２Ｃａの金属間化合物を形成し、強度や硬度の向上に寄与する。カルシウムの好ましい含有量は、重量基準で０．３〜３．５％である。０．３％未満の含有量では上記の効果は少なく、他方、３．５％を超えてカルシウムを添加した場合、Ａｌ２Ｃａの金属間化合物が粗大化し、黄銅合金の延性低下を招く。
【００２４】
ランタノイド系元素群（ランタン、セリウム、ネオジム、ガドリニウム、ジスプロシウム、イッテルビウム、サマリウム）は、銅との化合物を形成して粒界に析出し、また単独で結晶粒界に晶出することによって素地を強化するので有効である。その合計含有量は、重量基準で０．５〜５％であることが望ましい。０．５％未満の含有量では十分な効果はなく、５％を超えてランタノイド系元素群を添加した場合、延性が低下すると同時に、銅合金が硬くなり過ぎるために押出加工性が低下する。
【００２５】
遷移系金属元素群として、重量基準で、０．５〜３％のマンガン、０．２〜１％のシリコン、１．５〜４％のニッケル、０．１〜１．２％のチタン、０．１〜１．５％のコバルト、０．５〜２．５％のジルコニウムからなる群から選択された少なくとも１種以上の元素を添加することにより、銅合金の強度と硬度を向上できる。各元素の含有量の下限値を下回ると、上記の特性向上の効果が十分ではなく、他方、上限値を越えると銅合金の延性が低下する。
【００２６】
［製造方法］
上記組成を有する銅合金溶湯を作製し、この溶湯を金型に鋳込む方法や、連続鋳造法によってインゴット材を作製する。さらに、必要に応じてこのインゴット材に対して、押出加工、鍛造加工、圧延加工、絞り加工、引き抜き加工などの熱間塑性加工を施す。その際、インゴットが十分に塑性変形できるための加熱温度として、６００〜８５０℃の範囲とする。特に、加熱過程での亜鉛の蒸発を抑制するために、７５０℃以下の加熱温度が望ましい。
【実施例】
【００２７】
（１）実施例１
表１および表２に記載の各元素を含む銅合金鋳造インゴットを準備し、それぞれのインゴットを７００℃に加熱・保持した後に、直ちに熱間押出加工を施した。押出加工の押出比は３７とした。各銅合金押出材から引張試験片を採取し、ひずみ速度５×１０−４／ｓの条件下で、室温にて引張試験を実施した。その結果を表１および表２に記載した。本発明例は試料番号１〜１６であり、比較例は試料番号１７〜１９である。【００２８】
【表１】
2010122960.tif 000003
【００２９】
【表２】
2010122960.tif 000004
【００３０】
本発明例である試料番号１〜５において、所定量の鉄およびクロムを含有することで、押出材の引張強さ（ＴＳ）は、比較例である試料番号１９に比べて１３０〜２１０ＭＰａ程度増大している。この理由は、鉄とクロムからなる鉄−クロム系化合物粒子が結晶粒界に分散することで銅合金の強度を著しく増加しているからである。また鉄とクロムの添加量が増えるにつれて、引張強さも増大していることが認められる。【００３１】
本発明例である試料番号６〜８はビスマス（Ｂｉ）を含む銅合金であり、本発明例である試料番号９〜１１は鉛（Ｐｂ）を含む銅合金である。ビスマスおよび鉛は共に、銅合金の切削性を向上させるための添加元素であるが、これらを含まない本発明例の試料番号２と比較して、試料番号９〜１１の銅合金は引張強さが若干、低下するものの、比較例の試料番号１７あるいは１８に比べると、１６０〜１９０ＭＰａ程度の強度増加が見られる。よって、鉄とクロムを含む黄銅合金にビスマスや鉛を添加することで、優れた引張強さを維持したまま、切削性も改善できる。【００３２】
本発明例の試料番号１２，１３では、共に錫（Ｓｎ）を含むことで強度の増加が確認できる。【００３３】
本発明例の試料番号１４〜１６では、いずれもアルミニウム（Ａｌ）およびカルシウム（Ｃａ）を含むことで、金属間化合物Ａｌ２Ｃａが銅合金の素地中に分散し、その結果、引張強さが著しく増大している。【００３４】
（２）実施例２
実施例１と同様に、表３および表４に記載の各元素を含む銅合金鋳造インゴットを準備し、それぞれのインゴットを７００℃に加熱・保持した後、直ちに熱間押出加工を施した。押出加工の押出比は３７とした。各銅合金押出材から引張試験片を採取し、ひずみ速度５×１０−４／ｓの条件下で室温にて引張試験を実施した。その結果を表３および表４に記載する。本発明例は試料番号２０〜２４、２８〜３３であり、比較例は試料番号２５〜２７、３４、３５である。【００３５】
【表３】
2010122960.tif 000005
【００３６】
【表４】
2010122960.tif 000006
【００３７】
本発明例の試料番号２１、２２、２３、２４はランタノイド系元素を含むことにより、それらを含まない本発明例の試料番号２０と比較して、さらに引張強さが増大しており、６４０〜６８０ＭＰａに達する。また本発明例の試料番号２９、３０もランタノイド系元素を含む黄銅合金であり、それらを含まない本発明例の試料番号２８と比較して著しい引張強さの増加を確認できる。【００３８】
本発明例の試料番号３１はシリコン（Ｓｉ）を適正量含む黄銅合金、本発明例の試料番号３２はニッケル（Ｎｉ）を適正量含む黄銅合金、本発明例の試料番号３３はチタン（Ｔｉ）を適正量含む黄銅合金であり、それらの元素を含まない本発明例の試料番号２８と比較して引張強さの増加を確認できる。【００３９】
比較例の試料番号２５〜２７および３４、３５においては、鉄とクロムを含むものの、重量基準で鉄とクロムの含有比率が０．５〜２を満足しないため、鉄とクロムを含まない比較例の試料番号１９と比べると引張強さの増加は認められるが、両者の含有比率が０．５〜２を満足する本発明例の黄銅合金（表１の本発明例の試料番号１〜５、表３の本発明例の試料番号２０、表４の本発明例の試料番号２８）と比較して低い値を有する。【００４０】
（３）実施例３
本発明例の試料番号３および試料番号５の黄銅合金押出材、および比較例の試料番号１９の黄銅押出材から、それぞれ引張試験片を採取し、引張試験を行った。この引張試験における応力−ひずみ線図を図１に示す。比較例の試料番号１９に比べて本発明例の試料番号３および試料番号５は、高い引張強さならびに耐力（降伏強度）を有することがわかる。【００４１】
（４）実施例４
本発明例の試料番号３の光学顕微鏡による組識観察結果を図２に示す。直径２０〜５０μｍ程度のＦｅ−Ｃｒ系化合物粒子が黄銅合金素地中に均一に分散していることがわかる。【００４２】
（５）実施例５
実施例１に記載の本発明例の試料番号１２の黄銅合金押出材についてのＳＥＭ−ＥＤＳ（Scanning Electron Microscopy-Energy Dispersive Spectroscopy）分析の結果を図３に示す。分散する化合物の主成分は鉄（Ｆｅ）とクロム（Ｃｒ）であることがわかる。【００４３】
（６）実施例６
表５および表６に記載の各元素を含む銅合金鋳造インゴットを準備し、各銅合金インゴットから引張試験片を採取し、ひずみ速度５×１０−４／ｓの条件下で室温にて引張試験を実施した。その結果を表５および表６に記載する。本発明例は試料番号１〜１６であり、比較例は試料番号１７〜１９である。本発明例では、所定の元素を適正量含むことで、押出加工前の鋳造インゴット材においても、比較例に対して高い強度を有することがわかる。【００４４】
【表５】
2010122960.tif 000007
【００４５】
【表６】
2010122960.tif 000008
【００４６】
（７）実施例７
実施例１および実施例２に記載の本発明例の試料番号５〜１１および比較例の試料番号１７〜１９の黄銅合金押出材の切削性を、ドリル穴あけ試験により評価した。なお、試験方法としては、図４に示すようにドリルに一定荷重（ここでは１ｋｇの錘を負荷）をかけた状態で各銅合金押出材に深さ５ｍｍの穴を加工するのに要する時間を比較した。加工時間が短いほど、被削性が良好であることを意味する。なお、直径４．８ｍｍφの高速度鋼製ドリルを用い、ドリルの回転数を１，０００ｒｐｍとして乾式条件下（切削油なし）で１つの押出材において１０試料を対象にドリル試験を行い、各測定値から平均値を求めた。その結果を表７に示す。【００４７】
【表７】
2010122960.tif 000009
【００４８】
表７に示すように、切削性を改善するビスマスや鉛などを一切含まない本発明例の試料番号５においては、上記の条件では、３分間のドリルによる穴あけ加工を行っても深さ５ｍｍの穴を開けることができなかった。本発明例の試料番号６〜８はビスマスを添加した黄銅合金であり、いずれも穴を開けることが可能であり、ビスマス添加量の増加に伴って加工時間は短くなっている。本発明例の試料番号９〜１１は鉛を添加した合金であり、鉛の含有量の増加とともに、切削時間は短縮している。したがって、ビスマスや鉛を添加することで、高い引張強さを維持したまま、切削性を大幅に改善できることを確認した。【００４９】
（８）実施例８
表８に記載の各元素を含む銅合金鋳造インゴットを準備し、それぞれを６５０℃に加熱・保持した後、直ちに熱間押出加工を施した。押出加工の押出比は３７とした。各銅合金押出材から引張試験片を採取し、ひずみ速度５×１０−４／ｓの条件下で、室温にて引張試験を実施した。切削性の評価に関しては、前述の実施例７と同様の方法を用い、その平均加工時間を算出した。その結果を表８に記載する。試料番号４０〜５６は、全て本発明例である。【００５０】
【表８】
2010122960.tif 000010
【００５１】
表８から理解できるように、適正量の強度向上元素および切削性向上元素を黄銅に添加することによって、引張強さ、伸び（延性）および切削性に優れた銅合金が得られる。【００５２】
（９）実施例９
表９に記載の各元素を含む銅合金溶湯を坩堝内で準備し、水アトマイズ法によって粉末粒子径１５０μｍ以下（平均粒子径１１２〜１３８μｍ）の粉末を作製し、各粉末を放電プラズマ焼結装置により７５０℃の真空雰囲気中で加熱・加圧（圧力４０ＭＰａ）して緻密な焼結体を作製した。各焼結体を窒素ガス雰囲気中で６５０℃に加熱・保持（保持時間：１５分）した後、直ちに熱間押出加工を施した。押出加工の押出比は３７とした。各銅合金押出材から引張試験片を採取し、ひずみ速度５×１０−４／ｓの条件下で、室温にて引張試験を実施した。切削性の評価に関しては、前述の実施例７と同様の方法を用い、その平均加工時間を算出した。その結果を表９に記載する。試料番号６０〜６９は、全て本発明例である。【００５３】
【表９】
2010122960.tif 000011
【００５４】
表９から理解できるように、適正量の強度向上元素および切削性向上元素を黄銅に添加することによって、引張強さ、伸び（延性）および切削性に優れた銅合金が得られる。特に、鋳造法により押出用インゴットを作製した場合に比べて、水アトマイズ法により作製した粉末を用いた場合、結晶粒の微細化効果が加わり、押出材の引張強さがさらに増大する。
【産業上の利用可能性】
【００５５】
本発明は、優れた機械的特性を有する高強度銅合金として有利に利用され得る。
【図１】
2010122960.tif 000012
【図２】
2010122960.tif 000013
【図３】
2010122960.tif 000014
【図４】
2010122960.tif 000015
【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
重量基準で、亜鉛を２０〜４５％、鉄を０．３〜１．５％、クロムを０．３〜１．５％、アルミニウムを０．２〜３．５％、カルシウムを０．３〜３．５％含有し、残部が銅からなる高強度銅合金。
【請求項２】
重量基準で、前記クロムに対する前記鉄の含有比率（Ｆｅ／Ｃｒ）が０．５〜２である、請求項１に記載の高強度銅合金。
【請求項３】
さらに重量基準で、０．０５〜４％の鉛、０．０２〜３．５％のビスマス、０．０２〜０．４％のテルル、０．０２〜０．４％のセレン、０．０２〜０．１５％のアンチモンからなる群から選択された１種以上の元素を含有する、請求項１に記載の高強度銅合金。
【請求項４】
さらに重量基準で０．２〜３％の錫を含有する、請求項１に記載の高強度銅合金。
【請求項５】
（削除）
【請求項６】
さらに、ランタン、セリウム、ネオジム、ガドリニウム、ジスプロシウム、イッテルビウム、サマリウムからなるランタノイド元素群から選択された１種以上の元素を含み、その合計含有量が重量基準で０．５〜５％である、請求項１に記載の高強度銅合金。
【請求項７】
さらに重量基準で、０．５〜３％のマンガン、０．２〜１％のシリコン、１．５〜４％のニッケル、０．１〜１．２％のチタン、０．１〜１．５％のコバルト、０．５〜２．５％のジルコニウムからなる群から選択された１種以上の元素を含有する、請求項１に記載の高強度銅合金。
【請求項８】
結晶粒界に鉄−クロム系化合物粒子を備える、請求項１に記載の高強度銅合金。
【請求項９】
前記鉄−クロム系化合物粒子は、鋳造法による凝固過程で結晶粒界に析出したものである、請求項８に記載の高強度銅合金。
【請求項１０】
前記鉄−クロム系化合物粒子の粒径は、１０〜５０μｍである、請求項９に記載の高強度銅合金。
【請求項１１】
前記銅合金は、鋳造法によって作製された後に、熱間塑性加工が施されたものである、請求項１に記載の高強度銅合金。
【請求項１２】
前記熱間塑性加工は、押出加工、鍛造加工、圧延加工、絞り加工および引き抜き加工からなる群から選ばれた少なくとも一つの加工法である、請求項１１に記載の高強度銅合金。
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
重量基準で、亜鉛を２０〜４５％、鉄を０．３〜１．５％、クロムを０．３〜１．５％、アルミニウムを０．２〜３．５％、カルシウムを０．３〜３．５％含有し、残部が銅からなる高強度銅合金。
【請求項２】
重量基準で、前記クロムに対する前記鉄の含有比率(Ｆｅ／Ｃｒ)が０．５〜２である、請求項１に記載の高強度銅合金。
【請求項３】
さらに重量基準で、０．０５〜４％の鉛、０．０２〜３．５％のビスマス、０．０２〜０．４％のテルル、０．０２〜０．４％のセレン、０．０２〜０．１５％のアンチモンからなる群から選択された１種以上の元素を含有する、請求項１に記載の高強度銅合金。
【請求項４】
さらに重量基準で０．２〜３％の錫を含有する、請求項１に記載の高強度銅合金。
【請求項５】
さらに、ランタン、セリウム、ネオジム、ガドリニウム、ジスプロシウム、イッテルビウム、サマリウムからなるランタノイド元素群から選択された１種以上の元素を含み、その合計含有量が重量基準で０．５〜５％である、請求項１に記載の高強度銅合金。
【請求項６】
さらに重量基準で、０．５〜３％のマンガン、０．２〜１％のシリコン、１．５〜４％のニッケル、０．１〜１．２％のチタン、０．１〜１．５％のコバルト、０．５〜２．５％のジルコニウムからなる群から選択された１種以上の元素を含有する、請求項１に記載の高強度銅合金。
【請求項７】
結晶粒界に鉄−クロム系化合物粒子を備える、請求項１に記載の高強度銅合金。
【請求項８】
前記鉄−クロム系化合物粒子は、鋳造法による凝固過程で結晶粒界に析出したものである、請求項７に記載の高強度銅合金。
【請求項９】
前記鉄−クロム系化合物粒子の粒径は、１０〜５０μmである、請求項８に記載の高強度銅合金。
【請求項１０】
前記銅合金は、鋳造法によって作製された後に、熱間塑性加工が施されたものである、請求項１に記載の高強度銅合金。
【請求項１１】
前記熱間塑性加工は、押出加工、鍛造加工、圧延加工、絞り加工および引き抜き加工からなる群から選ばれた少なくとも一つの加工法である、請求項１０に記載の高強度銅合金。
【国際調査報告】
2010122960.tif 000016
2010122960.tif 000017
2010122960.tif 000018
2010122960.tif 000019